(57)【特許請求の範囲】
【請求項１】
プロピレン単独重合体およびエチレンプロピレンブロック共重合体を含むポリプロピレン樹脂において、前記ポリプロピレン樹脂内エチレンの含有量（ａ）は１０〜２０重量％であり、前記エチレンの含有量（ａ）と１３５℃においてキシレンに抽出される成分内のエチレン含有量（ｂ）との比率（ｂ／ａ）が３〜４であることを特徴とする保護フィルム用ポリプロピレン樹脂。
【請求項２】
前記ポリプロピレン樹脂は、プロピレン単独重合体およびエチレンプロピレンブロック共重合体を含むことを特徴とする請求項１に記載の保護フィルム用ポリプロピレン樹脂。
【請求項３】
前記ポリプロピレン樹脂は、溶融指数が１〜１５ｇ／１０分であることを特徴とする請求項１に記載の保護フィルム用ポリプロピレン樹脂。
【請求項４】
前記ポリプロピレン樹脂は、溶剤抽出物の固有粘度（ｃ）と前記プロピレン単独重合体固有粘度（ｄ）との比率（ｃ／ｄ）が１．３〜１．９であることを特徴とする請求項１に記載の保護フィルム用ポリプロピレン樹脂。
【請求項５】
請求項１乃至４のうちいずれか一項に記載のポリプロピレン樹脂で製造されることを特徴とする保護フィルム。
【請求項６】
前記保護フィルムは、平均表面粗さ（Ｒａ）が０．５μｍ〜１．５μｍであり、曇り度（Ｈａｚｅ）が６０％以上であることを特徴とする請求項５に記載の保護フィルム。
【請求項７】
前記保護フィルムは液晶ディスプレイ（ＬＣＤ）バックライトユニットの光学シート用であることを特徴とする請求項５に記載の保護フィルム。
【発明の詳細な説明】
【技術分野】
【０００１】
本発明に係る保護フィルム用ポリプロピレン樹脂はポリプロピレン樹脂内エチレンの含有量（ａ）は１０〜２０重量％であり、前記エチレンの含有量（ａ）と溶剤抽出物内エチレン含有量（ｂ）の比率（ｂ／ａ）が３〜４であることを特徴とし、粘着層との離型性に優れてフィッシュアイの発生を減らすのに優秀な効果を示す。
【背景技術】
【０００２】
液晶ディスプレイ（ＬＣＤ）のバックライトユニットは光源から出た光を反射、屈折、拡散させるための多様な光学シートで構成され、一般に使用される光学シートとしては反射シート、導光板、拡散シート、プリズムシート、保護シート（上拡散シート）、反射型偏光フィルムなどがある。
【０００３】
最近、ＬＣＤの開発方向はスリム化、画質向上、低電力化である。このために、バックライトユニットの光学シート厚さの低減、高輝度化および複合化により使用枚数の低減などの技術が展開されている。現在では、このような傾向に合わせて導光板の輝度向上のために表面にレンチキュラー形態の凹凸を形成したパターン導光板が商用化され、拡散と集光または集光と保護などの複数の機能を光学シート１枚により実現させるために両面に多様なパターンを形成した複合プリズムシートが増加している。
【０００４】
従来のバックライトユニットの光学シートは製造以降にバックライトユニット組み立て前まで保管、切断、印刷および移送過程で発生する表面汚染と損傷を防止するために保護フィルムを付着している。しかしながら、保護フィルム自体のフィッシュアイ（Ｆｉｓｈ  ｅｙｅ）等による欠陥が存在する場合、光学シートの機能を損なう恐れがあるため、光学シート用保護フィルムの無欠点化が大変重要である。また、表面に微細な凹凸を有する光学シートは保護フィルムとの接触面積が小さいので、安定な粘着力を示すために平滑面の光学シート用保護フィルムよりはるかに高い粘着力を有する粘着層を保護フィルムの一面に導入するのが必要である。前記粘着層は保護フィルムの一面に粘着剤を直接コーティングしまたは基材層樹脂と粘着層樹脂とを共押出することにより得られるが、保護フィルムはロール状に巻き取られて保管されているので使用前まで粘着層と基材層の表面が接触することになっている。その結果、前記粘着層と基材層の表面とのブロッキング発生が大きいほど保護フィルムの使用時にフィルムロールの離型性が不良で作業性が顕著に低下する問題が発生し得る。
【発明の概要】
【発明が解決しようとする課題】
【０００５】
上記問題を解決するために、本発明の目的は、フィッシュアイの発生が少なく粘着層との離型性に優れた保護フィルム用ポリプロピレン樹脂、およびこれによって製造された保護フィルムを提供することにある。
【課題を解決するための手段】
【０００６】
上記目的を達成するための本願発明の一態様は、プロピレン単独重合体およびエチレンプロピレンブロック共重合体を含むポリプロピレン樹脂において、前記ポリプロピレン樹脂内エチレンの含有量（ａ）は１０〜２０重量％であり、前記エチレンの含有量（ａ）と１３５℃においてキシレンに抽出される成分内のエチレン含有量（ｂ）との比率（ｂ／ａ）が３〜４であることを特徴とする保護フィルム用ポリプロピレン樹脂を提供することにある。
【０００７】
本発明の好適な特徴によれば、前記ポリプロピレン樹脂はプロピレン単独重合体およびエチレンプロピレンブロック共重合体を含む。
【０００８】
本発明のより好適な特徴によれば、前記ポリプロピレン樹脂は溶融指数が１〜１５ｇ／１０分である。
【０００９】
本発明のさらに好適な特徴によれば、前記ポリプロピレン樹脂は、溶剤抽出物の固有粘度（ｃ）と、前記プロピレン単独重合体固有粘度（ｄ）との比率（ｃ／ｄ）が１．３〜１．９である。
【００１０】
本発明の他の態様は、前記ポリプロピレン樹脂で製造されることを特徴とする保護フィルムを提供することにある。
【００１１】
本発明の好適な特徴によれば、前記保護フィルムは平均表面粗さ（Ｒａ）が０．５μｍ〜１．５μｍであり、曇り度（Ｈａｚｅ）が６０％以上である。
【００１２】
本発明のより好適な特徴によれば、前記保護フィルムは液晶ディスプレイ（ＬＣＤ）バックライトユニットの光学シート用である。
【発明の効果】
【００１３】
本発明に係る保護フィルム用ポリプロピレン樹脂は、粘着層との離型性に優れてフィッシュアイの発生を減らすのに優秀な効果を有する。
【００１４】
また、前記ポリプロピレン樹脂を利用して製造された保護フィルムは、粘着層との離型性に優れフィッシュアイの発生率を低下させる効果を有することによってプリズムシート、マイクロレンズフィルム、パターン導光板および拡散板などの微細な表面凹凸を有するバックライトユニット光学シートの保護フィルムとして適用可能である。
【発明を実施するための形態】
【００１５】
以下、本発明の望ましい実施例および各成分の物性について詳細に説明するが、これは本発明の属する技術分野で通常の知識を有する者が本発明を容易に実施できる程度に詳細に説明するためのものであり、これにより本発明の技術的思想および範疇が限定されることを意味するのではない。
【００１６】
本発明に係るポリプロピレン樹脂は、プロピレン単独重合体およびエチレンプロピレンブロック共重合体を含み、前述したポリプロピレン樹脂内エチレンの含有量（ａ）は１０〜２０重量％であり、前述したエチレンの含有量（ａ）と溶剤抽出物内エチレン含有量（ｂ）との比率（ｂ／ａ）が３〜４であることを特徴とする。
【００１７】
前述したポリプロピレン樹脂はプロピレン単独重合体とエチレンプロピレンブロック共重合体が反応器内で段階的に重合されるのが望ましい。
【００１８】
前述したポリプロピレン樹脂のエチレン含有量は１０〜２０重量％であり、好ましくは１０〜１５重量％である。前述したエチレン含有量が１０重量％未満の場合には保護フィルムの表面粗さが低くなって十分な離型性が得られず、２０重量％を超える場合にはゴム状高分子同士の絡まりが増加してフィッシュアイ（Ｆｉｓｈ  ｅｙｅ）の発生が増加する問題点を有する。
【００１９】
前述したポリプロピレン樹脂はポリプロピレン樹脂内エチレン含有量と溶剤抽出物内エチレン含有量との比率（ｂ／ａ）が３〜４であることが好ましい。当該含有量比が３未満であるか４を超える場合には溶剤抽出物の含有量および溶剤抽出物内エチレンの含有量が過度に高かったり低くなることがあるので、高い表面粗さと少ないフィッシュアイを同時に満足させる保護フィルムを提供できないので望ましくない。
【００２０】
前述したポリプロピレン樹脂の溶融指数は１〜１５ｇ／１０分（ＡＳＴＭ  Ｄ１２３８）であり、好ましくは３〜１０ｇ／１０分である。前述した溶融指数が１ｇ／１０分未満の場合にはフィルム成形時に圧出負荷が上昇し樹脂の流動性が低下して生産性が効率的でない問題点を有し、１５ｇ／１０分を超過する場合にはダイから吐き出される溶融樹脂の粘度が低くなってフィルムの厚さ均一性が悪化してフィルム成形が容易でないので望ましくない。
【００２１】
また、前述したポリプロピレン樹脂において溶剤抽出物の固有粘度（ｃ）と前述したプロピレン単独重合体の固有粘度（ｄ）の比率（ｃ／ｄ）が１．３〜１．９であることが好ましい。当該固有粘度比が１．３未満の場合には保護フィルムの表面粗さが低くなり粘着層との離型性が低下して保護フィルムとして適用し難い問題点を有し、１．９を超える場合には前述したプロピレン単独重合体とゴム成分間との混和性が低下してゴム成分が互いに絡まったり固まる場合が発生し、保護フィルム上にフィッシュアイの発生が増加する可能性もあるので望ましくない。
【００２２】
本発明に係るポリプロピレン樹脂は前述した成分以外にも必要に応じて、本発明の効果を損なわない範囲内で、酸化防止剤、中和剤、熱安定剤および紫外線遮断剤などの添加剤をさらに含むことができるが、これに限定されない。
【００２３】
本発明に係る保護フィルムは前述したポリプロピレン樹脂で製造されることを特徴とし、前述した保護フィルムの平均表面粗さ（Ｒａ）は０．５μｍ〜１．５μｍであるのが好ましい。平均表面粗さが０．５μｍ未満の場合には粘着層と十分な離型性を得難い問題点があり、１．５μｍを超過する場合にはフィルムの外形が不良で保護フィルムの用途として適さないので望ましくない。
【００２４】
また、前述した保護フィルムの曇り度（Ｈａｚｅ）は６０％以上であるのが好ましく、曇り度が６０％未満である場合には保護フィルムの表面粗さが低くなって離型性が低下する恐れがあるので望ましくない。
【００２５】
前述した保護フィルムは光学シートなどに適用可能であり、具体的には液晶ディスプレイ（ＬＣＤ）バックライトユニットの光学シートに適用可能である。
【実施例】
【００２６】
以下、本発明に係る保護フィルム用ポリプロピレン樹脂および保護フィルムについて実施例を挙げて説明する。
【００２７】
各実施例１ないし６および比較例１ないし５において、諸般物性の測定／評価項目およびその測定方法は次の通りである。
【００２８】
（１）溶融指数（Ｍｅｌｔ  Ｉｎｄｅｘ）
ＡＳＴＭ  Ｄ１２３８条件により２３０℃、２．１６ｋｇの条件で測定した。
【００２９】
（２）溶剤抽出含有量
キシレン溶剤を利用して１３５℃で溶解可能な重量を測定した。
【００３０】
（３）エチレン含有量
赤外線吸収スペクトル（ＦＴ-ＩＲ）を利用してポリプロピレン樹脂内に存在するエチレン含有量を測定した。
【００３１】
（４）溶剤抽出物内エチレン含有量
赤外線吸収スペクトル（ＦＴ-ＩＲ）を利用してポリプロピレン樹脂の溶剤抽出物内に存在するエチレン含有量を測定した。
【００３２】
（５）固有粘度比
固有粘度は１３５℃、デカリン（Ｄｅｋａｌｉｎ）溶液下で粘度測定器を利用して測定し、固有粘度比は次のように計算される。
【００３３】
固有粘度比＝（ポリプロピレン樹脂内溶剤抽出物の固有粘度）÷（プロピレン単独重合体の固有粘度）
【００３４】
（６）表面粗さ（Ｒａ）
Ｖｅｅｃｏ社製の３次元表面粗さ計Ｗｙｋｏ  ＮＴ９１００を使用して０．６４ｘ０．４８ｍｍのフィルム面積で基材層面の中心線平均表面粗さ（Ｒａ）を測定した。
【００３５】
（７）曇り度（Ｈａｚｅ）
ＡＳＴＭ  Ｄ１００３条件により曇り度を測定した。
【００３６】
（８）光沢度（Ｇｌｏｓｓ）
ＡＳＴＭ  Ｄ２４５７条件により４５°で基材層面の光沢度を測定した。
【００３７】
（９）フィッシュアイ（Ｆｉｓｈ  ｅｙｅ）
フィルム成形後に光学フィッシュアイカウンター（Ｆｕｔｅｃ  Ｍａｘ  ｅｙｅ  Ｃ）でフィルム上に存在する０．３ｍｍ長さ以上のフィッシュアイ個数を単位面積当たりの発生個数に換算して記載した。測定結果は１ｍ２面積を３回測定した平均値である。
【００３８】
（１０）離型力
粘着層と基材層を５ｋｇ荷重で１回往復して付着した後、試片を幅２５ｍｍ、長さ１５０ｍｍに切断して３０分後に万能試験機（ＵＴＭ）を利用して１５０ｍｍ／分の速度で粘着層と基材層の間を１８０°で剥離した時の荷重値（ｇ／２５ｍｍ）を測定した。
【００３９】
＜実施例１＞ポリプロピレン樹脂の製造
プロピレン単独重合体とエチレンプロピレンゴムを反応器内で段階的に重合してポリプロピレン樹脂ＰＰ１〜ＰＰ１０を製造し、製造されたポリプロピレンの物性を下記の表１に示した。
【００４０】
【表１】
0006404929.tif 000002
【００４１】
＜実施例２〜６＞
通常の２層キャストフィルム圧出設備を利用して前述した実施例１で製造されたポリプロピレン樹脂からなる基材層および粘着層を共押出し、厚さが５０μｍである２層の保護フィルムを製造し、製造された保護フィルムの物性を下記の表２に示した（但し、粘着層はＤＹＮＡＲＯＮ１３２０Ｐ（ＪＳＲ社製）を使用し、前述した２層フィルムは基材層と粘着層との厚さ比率を４：１に固定した）。
【００４２】
【表２】
0006404929.tif 000003
【００４３】
＜比較例１〜５＞
前述した実施例２〜６と同様に行い、製造された保護フィルムの物性を下記の表３に示した。
【００４４】
【表３】
0006404929.tif 000004
【００４５】
上記した表２ないし表３を察してみると、前述した比較例１および比較例２はポリプロピレン樹脂内エチレン含有量が低く、かつｂ／ａの含有量比が高くてフィッシュアイは減少したが、平均表面粗さが低くて曇り度が低く離型力が増加したことを確認することができ、比較例３はｂ／ａの含有量比が高くてフィッシュアイが急激に増加し保護フィルムの外形が非常に不良であるため、離型性評価の測定が不可能であった。また、ポリプロピレン樹脂内エチレン含有量が高くｂ／ａの含有量比が非常に低い比較例４の場合にもフィッシュアイが急激に増加し保護フィルムの外形が非常に不良であるので離型性評価の測定が不可能であった。固有粘度比が１．９を超える比較例５の場合には平均表面粗さが高くて離型性は良好であったが、フィッシュアイが大きく増加することを確認することができる。
【００４６】
一方、前述した実施例２ないし６で製造された保護フィルムは平均表面粗さが０．５μｍないし１．５μｍであり、曇り度が６０％以上で粘着層との形成に優れて、フィッシュアイの発生が顕著に低いことを確認することができる。
【００４７】
したがって、本発明に係る保護フィルム用ポリプロピレン樹脂は粘着層との離型性に優れてフィッシュアイの発生を減らすのに優秀な効果を示し、また、前記ポリプロピレン樹脂を利用して製造された保護フィルムは、粘着層との優れた離型性およびフィッシュアイの低発生率によってプリズムシート、マイクロレンズフィルム、パターン導光板および拡散板などの微細な表面凹凸を有するバックライトユニット光学シートの保護フィルムとして適用可能であることがわかった。